(57)【特許請求の範囲】
【請求項１】
熱可塑性樹脂（Ａ）を主体とする繊維と、該熱可塑性樹脂（Ａ）よりも低い温度で溶融または軟化する熱可塑性樹脂（Ｂ）を主体とする繊維とを混繊している目付１０〜６０ｇ／ｍ２のメルトブローン不織布を中間層に配し、
該熱可塑性樹脂（Ｂ）よりも高い温度で溶融または軟化する熱可塑性樹脂（Ｃ）が表面に露出した目付１０〜６０ｇ／ｍ２の熱可塑性樹脂成形体を該中間層の上層および下層に配した複合化シートであって、
熱可塑性樹脂（Ｂ）の熱溶融または熱軟化によって積層一体化しており、熱可塑性樹脂（Ｃ）は熱溶融または熱軟化しておらず、熱可塑性樹脂（Ｂ）は平均粒径が０．１〜０．４μｍの範囲の無機フィラーを、０．１〜１０．０質量％含有する複合化シート。
【請求項２】
メルトブローン不織布が、熱可塑性樹脂（Ａ）を主体とする繊維を１０〜９０質量％、熱可塑性樹脂（Ｂ）を主体とする繊維を９０〜１０質量％の割合で混繊している請求項１に記載の複合化シート。
【請求項３】
メルトブローン不織布と熱可塑性樹脂成形体とが、熱圧着されることにより、メルトブローン不織布を構成する熱可塑性樹脂（Ｂ）の熱軟化または熱溶融によって一体化しており、熱可塑性樹脂（Ａ）および熱可塑性樹脂（Ｃ）は熱溶融または熱軟化していない請求項１または２に記載の複合化シート。
【請求項４】
無機フィラーが二酸化チタンである請求項１〜３のいずれか１項に記載の複合化シート。
【請求項５】
熱可塑性樹脂（Ａ）と熱可塑性樹脂（Ｂ）とが異成分樹脂である請求項１〜４のいずれか１項に記載の複合化シート。
【請求項６】
熱可塑性樹脂（Ａ）と熱可塑性樹脂（Ｂ）とが融点の異なる同一成分樹脂である請求項１〜５のいずれか１項に記載の複合化シート。
【請求項７】
熱可塑性樹脂成形体が、熱可塑性樹脂を用いて得られるスパンボンド不織布、フィルム、編物および織物から選ばれる少なくとも１種である請求項１〜６のいずれか１項に記載の複合化シート。
【請求項８】
前記熱可塑性樹脂（Ｂ）が溶融軟化したフィルム状である請求項１〜７のいずれか１項に記載の複合化シート。
【請求項９】
請求項１〜８のいずれか１項に記載の複合化シートと、該複合化シート以外の他の不織布、フィルム、編物および織物から選ばれる少なくとも１種の物品とを積層した積層複合化シート。
【請求項１０】
請求項１〜８のいずれか１項に記載の複合化シートまたは請求項９に記載の積層複合化シートを含む製品。
【請求項１１】
請求項１〜８のいずれか１項に記載の複合化シートまたは請求項９に記載の積層複合化シートを含む包装資材。
【請求項１２】
請求項１〜８のいずれか１項に記載の複合化シートまたは請求項９に記載の積層複合化シートを含む濾過フィルター。
【発明の詳細な説明】
【技術分野】
【０００１】
本発明は複合化シートおよびその製造方法に関し、更に詳しくは、混繊メルトブローン不織布と熱可塑性樹脂成形体とが積層された多層構造シートに関する。該シートは、層間剥離し難く、隠蔽斑の無い均一で良好な隠蔽性と、適度な透湿および通気性を有するため、包装資材または濾過フィルターとして好適に用いられる。
【背景技術】
【０００２】
メルトブローン不織布は構成繊維の繊維径が細く、ランダムに堆積し、高密度となるため、比較的低い目付に於いても、隠蔽性、耐水性および捕集性に優れており、包装資材または濾過フィルターなどに使用されている。しかし、メルトブローン不織布は生産性が低いにも関わらず、不織布強力を補うため、高目付にする必要から高コストとなる。
【０００３】
そのため、メルトブローン不織布の特性を活かしながら、不織布強力を補う方法として、その他の熱可塑性樹脂成形体を積層する方法が一般的に知られている。その中でも安価に製造可能なスパンボンド不織布を積層した不織布が多く提案されている。
【０００４】
特許文献１には、スパンボンド不織布とメルトブローン不織布とを積層し、熱エンボスロールで熱融着した積層不織布が開示されている。
【０００５】
また、特許文献２には、鞘芯型複合スパンボンド不織布と鞘芯型複合メルトブローン不織布とを積層し、両不織布の低融点樹脂の熱融着により一体化した、積層間の剥離強力が高い積層不織布が提案されている。
【０００６】
特許文献３には、鞘芯型複合スパンボンド不織布と２種類の繊維が混繊したメルトブローン不織布とを一体化した、積層不織布が提案されている。特許文献３に記載の積層不織布は、メルトブローン不織布に高融点樹脂および低融点樹脂の２種類を使用することにより、スパンボンド不織布とメルトブローン不織布との積層間の剥離強力が高く、通気性も確保された、優れた性能を有する。
【先行技術文献】
【特許文献】
【０００７】
【特許文献１】特開平２−２３４９６７号公報
【特許文献２】特開平９−２０９２５４号公報
【特許文献３】特開平９−１４３８５３号公報
【発明の概要】
【発明が解決しようとする課題】
【０００８】
しかし、特許文献１の不織布は、スパンボンド不織布とメルトブローン不織布とを構成する繊維として単繊維を使用しているため、熱処理加工における温度範囲が非常に狭く、高い目付の不織布では積層間の剥離強力が低いという問題がある。
【０００９】
また、特許文献２の積層不織布には、熱処理加工の際、低融点成分の溶融により設備への巻付きまたは樹脂汚れが発生し易く、連続生産性に問題がある。また、鞘芯型複合メルトブローン不織布は、単一繊維のメルトブローン不織布に比べ、紡糸性に劣り、細繊化し難いという問題もある。
【００１０】
さらに、特許文献３の積層不織布には、積層一体化する際の熱処理加工により、熱可塑性樹脂が溶融軟化して、フィルム状態となることで不織布表面に濃淡模様が発生し、隠蔽性の斑（隠蔽斑）があるという問題がある。
【００１１】
したがって、本発明の課題は、上記従来技術の問題を解決し、層間剥離が起こり難く、隠蔽性が均一であって、意図しない隠蔽斑に起因する濃淡模様がなく、適度な透湿または通気性を有し、連続生産性に優れた複合化シートを提供することである。
【課題を解決するための手段】
【００１２】
本発明者らは、前記課題を解決するため鋭意検討を重ねた結果、熱可塑性樹脂（Ａ）を主体とする繊維と、該熱可塑性樹脂（Ａ）よりも低い温度で溶融または軟化する熱可塑性樹脂（Ｂ）を主体とする繊維とを混繊している目付１０〜６０ｇ／ｍ２のメルトブローン不織布を中間層に配し、該熱可塑性樹脂（Ｂ）よりも高い温度で溶融または軟化する熱可塑性樹脂（Ｃ）が表面に露出した目付１０〜６０ｇ／ｍ２の熱可塑性樹脂成形体を該中間層の上層および下層に配した複合化シートであって、熱可塑性樹脂（Ｂ）の熱溶融または熱軟化によって積層一体化しており、熱可塑性樹脂（Ｃ）は熱溶融または熱軟化しておらず、熱可塑性樹脂（Ｂ）を主体とする繊維が無機フィラーを含む複合化シートは、前記課題を解決することを見出し、この知見に基づいて本発明を完成するに至った。
【００１３】
すなわち、本発明は、以下の構成を有する。
〔１〕熱可塑性樹脂（Ａ）を主体とする繊維と、該熱可塑性樹脂（Ａ）よりも低い温度で溶融または軟化する熱可塑性樹脂（Ｂ）を主体とする繊維とを混繊している目付１０〜６０ｇ／ｍ２のメルトブローン不織布を中間層に配し、該熱可塑性樹脂（Ｂ）よりも高い温度で溶融または軟化する熱可塑性樹脂（Ｃ）が表面に露出した目付１０〜６０ｇ／ｍ２の熱可塑性樹脂成形体を、複合化シートの表面層を形成するように、該中間層の上層および下層に配した複合化シートであって、当該複合化シートが、熱可塑性樹脂（Ｂ）の熱溶融または熱軟化によって積層一体化しており、熱可塑性樹脂（Ｃ）は熱溶融または熱軟化しておらず、当該熱可塑性樹脂（Ｂ）に無機フィラーを含む複合化シート。
〔２〕メルトブローン不織布が、熱可塑性樹脂（Ａ）を主体とする繊維を１０〜９０質量％、熱可塑性樹脂（Ｂ）を主体とする繊維を９０〜１０質量％の割合で混繊している前記〔１〕に記載の複合化シート。
〔３〕メルトブローン不織布と熱可塑性樹脂成形体とが、熱圧着されることにより、メルトブローン不織布を構成する熱可塑性樹脂（Ｂ）を主体とする繊維の熱軟化または熱溶融によって一体化しており、熱可塑性樹脂（Ａ）及び熱可塑性樹脂（Ｃ）は熱溶融または熱軟化していない前記〔１〕または〔２〕に記載の複合化シート。
〔４〕無機フィラーが二酸化チタンである前記〔１〕〜〔３〕のいずれか１項に記載の複合化シート。
〔５〕熱可塑性樹脂（Ａ）と熱可塑性樹脂（Ｂ）が異成分樹脂である前記〔１〕〜〔４〕のいずれか１項に記載の複合化シート。
〔６〕熱可塑性樹脂（Ａ）と熱可塑性樹脂（Ｂ）が融点の異なる同一成分樹脂である前記〔１〕〜〔５〕のいずれか１項に記載の複合化シート。
〔７〕熱可塑性樹脂成形体が、熱可塑性樹脂を用いて得られるスパンボンド不織布、フィルム、編物および織物から選ばれる少なくとも１種である前記〔１〕〜〔６〕のいずれか１項に記載の複合化シート。
〔８〕前記〔１〕〜〔７〕のいずれか１項に記載の複合化シートと、該複合化シート以外の他の不織布、フィルム、編物および織物から選ばれる少なくとも１種の物品とを積層した積層複合化シート。
〔９〕前記〔１〕〜〔７〕のいずれか１項に記載の複合化シートまたは前記〔８〕に記載の積層複合化シートを含む製品。
〔１０〕前記〔１〕〜〔７〕のいずれか１項に記載の複合化シートまたは前記〔８〕に記載の積層複合化シートを含む包装資材。
〔１１〕前記〔１〕〜〔７〕のいずれか１項に記載の複合化シートまたは前記〔８〕に記載の積層複合化シートを含む濾過フィルター。
【発明の効果】
【００１４】
本発明の複合化シートは、意図しない隠蔽斑に起因するシート表面の濃淡模様がなく、均一な隠蔽性を保持することで意匠性に優れている。また、層間剥離が起き難く、適度な透湿または通気性を有しており、脱酸素剤、乾燥剤若しくは除湿剤などの機能性を有する物品を包装する包装資材または濾過性能を有する濾過フィルターなどに好適に用いられる。また、均一な隠蔽性を有することから印刷適性にも優れている。
【発明を実施するための形態】
【００１５】
以下、本発明を詳細に説明する。
【００１６】
本発明の複合化シートは、熱可塑性樹脂（Ａ）を主体とする繊維と、該熱可塑性樹脂（Ａ）よりも低い温度で溶融または軟化する熱可塑性樹脂（Ｂ）を主体とする繊維とを混繊しているメルトブローン不織布を中間層に配し、その上層及び下層に、前記熱可塑性樹脂（Ｂ）よりも高い温度で溶融または軟化する熱可塑性樹脂（Ｃ）が表面に露出した熱可塑性樹脂成形体が積層され、積層一体化した複合化シートである。
【００１７】
〔メルトブローン不織布〕
本発明の複合化シートの中間層に用いるメルトブローン不織布は、熱可塑性樹脂（Ａ）を主体とする繊維（以下、高融点繊維ともいう）と、該熱可塑性樹脂（Ａ）よりも低い温度で溶融または軟化する熱可塑性樹脂（Ｂ）を主体とする繊維（以下、低融点繊維ともいう）とを混繊した不織布である。
【００１８】
本発明の複合化シートはメルトブローン不織布を構成する熱可塑性樹脂（Ｂ）の熱溶融または熱軟化によって積層一体化しており、熱可塑性樹脂（Ｂ）によって不織布内層部が接着しているため、充分な不織布強力を有し、繊維の自由度も抑制することができる。更に、積層間の剥離を防止することもできる。
【００１９】
熱可塑性樹脂（Ａ）を主体とする繊維とは、熱可塑性樹脂（Ａ）の含有量が９０質量％以上、好ましくは９３質量％以上、より好ましくは９８質量％以上である繊維をいう。また、熱可塑性樹脂（Ｂ）を主体とする繊維とは、熱可塑性樹脂（Ｂ）の含有量が９０質量％以上、好ましくは９３質量％以上、より好ましくは９８質量％以上である繊維をいう。
【００２０】
熱可塑性樹脂（Ｂ）は、熱可塑性樹脂（Ａ）よりも低い温度で溶融または軟化する。熱可塑性樹脂（Ａ）の融点は、熱可塑性樹脂（Ｂ）の融点よりも、１０℃以上高いことが好ましく、１５℃以上高いことがより好ましい。
【００２１】
本発明の複合化シートは、中間層に配するメルトブローン不織布を構成する熱可塑性樹脂（Ａ）は、熱可塑性樹脂（Ｂ）が溶融軟化する温度では、熱溶融または熱軟化しないことから、繊維状態を保持することができ、細繊化された繊維本来の隠蔽性を活かすことができる。
【００２２】
メルトブローン不織布は、熱可塑性樹脂（Ａ）を主体とする繊維を１０〜９０質量％、熱可塑性樹脂（Ｂ）を主体とする繊維を９０〜１０質量％の割合で含有することが好ましい。メルトブローン不織布における含有割合を、熱可塑性樹脂（Ａ）を主体とする繊維を１０〜９０質量％、熱可塑性樹脂（Ｂ）を主体とする繊維を９０〜１０質量％とすることにより、メルトブローン不織布の通気性が十分に得られ、熱可塑性樹脂成形体との剥離強力を向上することができる。
【００２３】
メルトブローン不織布の繊維径は、平均繊維径が１０μｍ以下であることが好ましい。平均繊維径を１０μｍ以下とすることにより、隠蔽性を高めることができ、また、濾過フィルターとして使用した場合には捕集性能を向上することができる。高融点繊維と低融点繊維との繊維径は互いに同じでも異なっていてもよい。
【００２４】
メルトブローン不織布の目付は１０〜６０ｇ／ｍ２の範囲である。メルトブローン不織布の目付が１０ｇ／ｍ２以下であると隠蔽性が低く、また、積層間の層間剥離強力が小さくなる。一方、６０ｇ／ｍ２を超えると隠蔽性は十分であるが、用途によってはコスト高となってしまう。
【００２５】
本発明の複合化シートにおいて中間層に用いるメルトブローン不織布は、高融点の熱可塑性樹脂（Ａ）とそれよりも低い温度で溶融または軟化する熱可塑性樹脂（Ｂ）の少なくとも２種の熱可塑性樹脂を各々独立に溶融押出し、混繊型メルトブローン紡糸口金から、紡糸直後に高融点繊維と低融点繊維とが混繊するように紡糸し、更に高温高速の気体によって極細混繊流としてブロー紡糸し、捕集装置で混繊ウェブとし、必要に応じて熱融着処理することにより不織布としたものであることが好ましい。
【００２６】
メルトブローン不織布に使用する樹脂は紡糸可能な熱可塑性樹脂であれば特別な制限はない。例えば、ポリプロピレン、高密度ポリエチレン、低密度ポリエチレン、直鎖状低密度ポリエチレン、プロピレンと他のオレフィンとの２または３元共重合体等のポリオレフィン類、ポリアミド類、ポリエチレンテレフタレート、ポリブチレンテレフタレート、ジオールとテレフタル酸／イソフタル酸等を共重合した低融点ポリエステル、フッ素樹脂、ポリスチレンエラストマー、ポリオレフィンエラストマー、ポリエステルエラストマー、ポリアミドエラストマー、ポリウレタンエラストマー、ポリ乳酸、ポリエチレンサクシネートおよびポリブチレンサクシネート等の生分解性の脂肪族ポリエステルからなる生分解性樹脂が挙げられる。
【００２７】
熱可塑性樹脂（Ａ）と該熱可塑性樹脂（Ａ）よりも低い温度で溶融または軟化する熱可塑性樹脂（Ｂ）とは、異成分樹脂であることが好ましい。異成分樹脂とは、互いに異なる成分からなる樹脂の組み合わせであるか、または融点差のある互いに同一の成分からなる樹脂の組み合わせ（融点の異なる同一成分樹脂）であることをいう。
【００２８】
熱可塑性樹脂（Ａ）と、該熱可塑性樹脂（Ａ）よりも低い温度で溶融または軟化する熱可塑性樹脂（Ｂ）との組合せ［熱可塑性樹脂（Ａ）／熱可塑性樹脂（Ｂ）］としては、例えば、ポリプロピレン／高密度ポリエチレン、ポリプロピレン／低密度ポリエチレン、ポリプロピレン／直鎖状低密度ポリエチレン、プロピレンと他のオレフィンとの二元共重合体または三元共重合体／プロピレンと他のオレフィンとの二元共重合体または三元共重合体、ポリプロピレン／ポリオレフィンエラストマー、ポリエステルエラストマー／ポリオレフィンエラストマー、高密度ポリエチレン／ポリオレフィンエラストマー、高密度ポリエチレン／直鎖状低密度ポリエチレン、高密度ポリエチレン／低密度ポリエチレン、共重合ポリエステル／直鎖状低密度ポリエチレン、共重合ポリエステル／低密度ポリエチレン、共重合ポリエステル／高密度ポリエチレン、ポリエステル／共重合ポリエステル、ナイロン６６／ナイロン６、ポリプロピレン／ポリ乳酸、ポリプロピレン／ポリブチレンサクシネート、ポリプロピレン／ナイロン、ポリエチレン／ポリエチレンテレフトレートおよびポリ乳酸／ポリブチレンサクシネート等が挙げられる。
【００２９】
これらの中でも、ポリプロピレン樹脂／ポリプロピレン樹脂、ポリエチレン樹脂／ポリエチレン樹脂、ポリエステル樹脂／ポリエステル樹脂、およびポリアミド樹脂／ポリアミド樹脂等の融点の異なる同一成分樹脂の組合せが、層間の接着効果が大きく、好ましい。
【００３０】
これらの組み合わせの中でも、熱可塑性樹脂（Ａ）の融点が、熱可塑性樹脂（Ｂ）の融点よりも、１０℃以上高い熱可塑性樹脂の組み合わせが好ましく、１５℃以上高い熱可塑性樹脂の組合せがより好ましい。
【００３１】
熱可塑性樹脂（Ａ）を主体とする繊維または熱可塑性樹脂（Ｂ）を主体とする繊維には、本発明の効果を妨げない範囲内で、さらに酸化防止剤、光安定剤、紫外線吸収剤、中和剤、造核剤、エポキシ安定剤、滑剤、抗菌剤、難燃剤、帯電防止剤、顔料、可塑剤または親水剤を適宜必要に応じて添加してもよい。
【００３２】
熱可塑性樹脂（Ｂ）は、無機フィラーを含有する。熱可塑性樹脂（Ｂ）に無機フィラーが含まれることにより、熱可塑性樹脂（Ｂ）が溶融軟化してフィルム状となることによって透明性が生じてしまうような場合であっても、複合化シートとしては、隠蔽性を維持することが可能となる。
【００３３】
このため、隠蔽性の低下の問題に制約されずに、熱可塑性樹脂（Ｂ）が溶融軟化しフィルム状となるほどの十分な熱処理を施すことができる。これにより、熱可塑性樹脂成形体とメルトブローン不織布とは強く積層一体化されて、その層間の剥離強力が高い複合化シートを得ることが可能となるのである。
【００３４】
無機フィラーとしては、例えば、二酸化チタン、炭酸カルシウム、酸化亜鉛、硫化亜鉛、鉛白、タルク、クレーおよび硫酸バリウムなどが挙げられる。これらの中でも、二酸化チタンは隠蔽性向上効果に優れるため好ましい。また、これらの無機フィラーは１種を単独で用いてもよいし、２種以上を組み合わせて用いてもよい。
【００３５】
無機フィラーの形状は、特に限定されず、例えば、球状、楕円状、円錐状および不定形が挙げられる。
【００３６】
無機フィラーの粒子径（平均粒径）は０．１〜０．４μｍの範囲であることが好ましい。無機フィラーの平均粒径を０．４μｍ以下とすることにより、樹脂中での分散不良による糸切れの発生またはノズルフィルターでの詰まりを防止することができる。なお、無機フィラーの粒子径は、マイクロトラックＨＲＡ  Ｘ−１００（日機装社製）により測定することができる。
【００３７】
熱可塑性樹脂（Ｂ）に無機フィラーを添加する方法としては、予め無機フィラーを高濃度に熱可塑性樹脂組成物中に分散させたマスターバッチを本発明で使用する熱可塑性樹脂（Ｂ）にブレンドし、任意の純分に調整する方法が一般的である。その際、無機フィラーを添加した熱可塑性樹脂組成物と熱可塑性樹脂（Ｂ）とが同種の樹脂の場合、繊維中の分散性または溶融軟化した際の接着性に優れるため好適である。
【００３８】
熱可塑性樹脂（Ｂ）における無機フィラーの含有量は、０．１〜１０．０質量％であることが好ましい。熱可塑性樹脂（Ｂ）に対する無機フィラーの添加量を０．１質量％以上とすることにより、隠蔽性に効果を得ることができる。また、１０質量％以下とすることにより、樹脂中での分散不良による糸切れの発生またはノズルフィルターでの詰まりを抑制することができる。
【００３９】
本発明において、無機フィラーは、熱可塑性樹脂（Ｂ）に添加されているが、必要によって、さらに、熱可塑性樹脂（Ａ）または熱可塑性樹脂（Ｃ）に添加されていてもよい。
【００４０】
〔熱可塑性樹脂成形体〕
本発明の複合化シートにおいて、前記メルトブローン不織布を中間層として、その上下層に配する少なくとも２つの熱可塑性樹脂成形体は、互いに同一のものでもよく、互いに異なるものであってもよい。
【００４１】
本発明の複合化シートに用いる熱可塑性樹脂成形体としては、メルトブローン不織布の熱可塑性樹脂（Ｂ）よりも融点または軟化点の高い熱可塑性樹脂（Ｃ）が当該熱可塑性樹脂成形体の表面に露出したものである。ここで、「表面に露出」とは、熱可塑性樹脂（Ｃ）が該熱可塑性樹脂成形体の最も外層部に配置されていることをいう。
【００４２】
本発明の複合化シートにおいては、熱可塑性樹脂（Ｃ）の融点または軟化点は、熱可塑性樹脂（Ｂ）の融点または軟化点よりも高く、熱可塑性樹脂（Ｃ）の融点または軟化点が熱可塑性樹脂（Ｂ）の融点または軟化点よりも１０℃以上高いことが好ましく、１５℃以上高いことがより好ましい。
【００４３】
本発明の複合化シートにおいて熱可塑性樹脂成形体を構成する熱可塑性樹脂（Ｃ）とメルトブローン不織布を構成する熱可塑性樹脂（Ｂ）とに融点または軟化点差を設けることにより、熱可塑性樹脂（Ｂ）の熱圧着による溶着時に熱可塑性樹脂成形体のダメージを極力抑え、更に積層間の熱接合が強固となり、これにより層間剥離が抑制され、高い不織布強力を有する複合化シートが得られる。
【００４４】
つまり、前記メルトブローン不織布のみを単独で用い、熱可塑性樹脂（Ｂ）が溶融軟化しフィルム状となるほどに十分に熱圧着しようとすれば、溶融軟化した熱可塑性樹脂（Ｂ）がロールに巻き付いてしまい、複合化シートの安定生産は困難である。
【００４５】
一方、前記メルトブローン不織布の上下層に熱可塑性樹脂（Ｃ）が表面に露出した熱可塑性樹脂成形体を配し、該熱可塑性樹脂成形体の表面に露出する熱可塑性樹脂（Ｃ）の融点または軟化点を、熱可塑性樹脂（Ｂ）の融点または軟化点よりも高く構成することで、ロールに接する熱可塑性樹脂（Ｃ）を溶融軟化させることなく、積層一体化に関与するメルトブローン不織布の熱可塑性樹脂（Ｂ）を溶融軟化させてフィルム状とすることができるほどに十分に熱処理することが可能となるのである。
【００４６】
逆に、メルトブローン不織布を構成する熱可塑性樹脂（Ｂ）の融点または軟化点を、熱可塑性樹脂成形体を構成する熱可塑性樹脂（Ｃ）の融点または軟化点よりも高く設定した場合、熱可塑性樹脂（Ｃ）がロールに巻付かない程度の温度で熱処理したのでは、熱可塑性樹脂（Ｂ）の溶融軟化が不十分となり、複合化シートにおける積層間の剥離強力が低下することとなる。
【００４７】
また、メルトブローン不織布を構成する熱可塑性樹脂（Ｂ）の融点または軟化点を、熱可塑性樹脂成形体を構成する熱可塑性樹脂（Ｃ）の融点または軟化点よりも高く設定した場合、熱可塑性樹脂（Ｂ）が溶融軟化する温度で熱処理すると、熱可塑性樹脂（Ｃ）の溶融軟化がそれ以上に進行することとなり、熱可塑性樹脂（Ｃ）がロールに巻付いてしまうこととなる。
【００４８】
複合化シートの中間層に配するメルトブローン不織布を構成する熱可塑性樹脂（Ｂ）よりも融点または軟化点の高い熱可塑性樹脂（Ｃ）を中間層の上下層に配する熱可塑性樹脂成形体の表面に露出させることにより、メルトブローン不織布の熱可塑性樹脂（Ｂ）が軟化して接着する温度で複合化シートを熱処理加工した場合、少なくとも、熱可塑性樹脂成形体の熱可塑性樹脂（Ｃ）は溶融または軟化しない。
【００４９】
本発明の複合化シートは、少なくとも３層からなる積層体の中間層部分に含まれている熱接着に関与する熱可塑性樹脂（Ｂ）が、上下層を構成する熱可塑性樹脂成形体の表面に露出する熱可塑性樹脂（Ｃ）よりも低い融点または軟化点を有する熱可塑性樹脂の繊維で構成されているため、熱可塑性樹脂（Ｂ）が軟化して接着する温度で複合化シートを熱処理加工しても、少なくとも、熱可塑性樹脂成形体の熱可塑性樹脂（Ｃ）は溶融または軟化しない。よって、複合化シートの表面部における熱可塑性樹脂成形体は熱による過剰なダメージを受け難く、圧密化による隠蔽性の低下を抑制することができる。
【００５０】
したがって、本発明の複合化シートは、シート表面にダメージを与えない加工温度で加工しても、中間層部分に含まれている熱可塑性樹脂（Ｂ）が熱溶融または熱軟化することにより不織布内部が充分に接着し、十分な積層間の剥離強力を得ることができる。また、複合化シートを構成する熱可塑性樹脂の溶融による加工設備への樹脂汚れを抑制することができ、連続生産（操業性）が可能である。
【００５１】
熱可塑性樹脂成形体の目付は１０〜６０ｇ／ｍ２の範囲である。熱可塑性樹脂成形体の目付が１０ｇ／ｍ２より小さいと強力が低く、目付が６０ｇ／ｍ２を超えると強力は十分であるが、メルトブローン不織布との積層一体化の熱処理の際に該メルトブローン不織布に熱が伝わり難く、積層剥離が起こる可能性がある。
【００５２】
本発明の熱可塑性樹脂成形体は、熱可塑性樹脂（Ｃ）からなる単成分繊維、熱可塑性樹脂（Ｃ）を含む複数の熱可塑性樹脂が混合されてなる繊維、熱可塑性樹脂（Ｃ）からなる繊維と他の繊維とが混合されてなる混合繊維、または熱可塑性樹脂（Ｃ）と他の熱可塑性樹脂で構成された複合繊維からなる熱可塑性樹脂成形体であってもよい。
【００５３】
尚、本発明では、熱可塑性樹脂成形体が複数の熱可塑性樹脂で構成された複合繊維からなる場合、複数の熱可塑性樹脂のうち最も融点または軟化点の低い熱可塑性樹脂を、熱可塑性樹脂（Ｃ）とする。
【００５４】
複合繊維の複合形態としては、例えば、同心鞘芯型、偏心鞘芯型、並列型および多分割型等が挙げられる。熱可塑性樹脂（Ｃ）は、当該複合繊維の表面の少なくとも一部を形成している。
【００５５】
熱可塑性樹脂成形体としては、例えば、スパンボンド不織布、透湿性フィルムおよびスパンレース不織布などが挙げられる。これらの中でも、特にスパンボンド不織布が生産性に優れ、安価であり、不織布強力も高いため最も好ましい。
【００５６】
本発明の熱可塑性樹脂成形体に好適に用いられるスパンボンド不織布は、例えば、熱可塑性樹脂（Ｃ）からなる単成分繊維、熱可塑性樹脂（Ｃ）を含む複数の熱可塑性樹脂が混合されてなる繊維、熱可塑性樹脂（Ｃ）からなる繊維と他の繊維とが混合されてなる混合繊維、または熱可塑性樹脂（Ｃ）と他の熱可塑性樹脂で構成された複合繊維からなるスパンボンド不織布であってもよい。
【００５７】
熱可塑性樹脂（Ｃ）と他の熱可塑性樹脂で構成された複合繊維からなるスパンボンド不織布（複合スパンボンド不織布）としては、融点または軟化点に１０℃以上差がある少なくとも２種の樹脂成分が複合スパンボンド法で紡糸されて、繊維の交点が熱融着された不織布であることが好ましい。
【００５８】
複合スパンボンド法とは、一般的には、複数の押出機から複数の樹脂成分を溶融押出し、複合紡糸用口金から複数成分をその低融点樹脂が繊維表面の少なくとも一部を形成するように複合された長繊維を紡糸し、紡糸された繊維をエアサッカー等の気流牽引型の装置等で引き取り、気流と共に繊維をネットコンベアー等のウェブ捕集装置で捕集し、その後必要に応じウェブを加熱空気または加熱ロール等の加熱装置を用いて融着等の処理をすることによる熱融着不織布の製造方法である。
【００５９】
複合スパンボンド不織布を構成する少なくとも２種の樹脂成分のうち、最も融点または軟化点の低い樹脂成分［熱可塑性樹脂（Ｃ）］の融点または軟化点は、メルトブローン不織布の熱可塑性樹脂（Ｂ）の融点または軟化点よりも高く、熱可塑性樹脂（Ｂ）を溶融軟化する熱処理をした場合に熱ダメージを受け難くするため、１０℃以上高いことが好ましく、１５℃以上高いことがより好ましい。
【００６０】
メルトブローン不織布と熱可塑性樹脂成形体とを接着加工して一体化する方法としては、例えば、サクションバンドドライヤーまたはサクションドライヤー等による熱風接着法、および加熱された上下ロールの間にウェブを導入して加圧処理される熱圧着法等が挙げられる。これらの中でも、特に熱圧着法が好ましい。
【００６１】
熱圧着法は熱風接着法と比べ、熱および圧による加工方法であるため、溶着する熱可塑性樹脂の融点または軟化点よりも低い温度で加工できる利点がある。すなわち、メルトブローン不織布と熱可塑性樹脂成形体とを熱圧着法により積層一体化することにより、熱圧着時の熱によって引き起こされる熱可塑性樹脂成形体へのダメージを抑制でき、なおかつメルトブローン不織布の接着力を充分に発揮できる。
【００６２】
熱圧着法には、上下ロールがフラットロールであるカレンダー加工法、並びに上下ロールがエンボスロールおよびフラットロールであるポイントボンド加工法がある。
【００６３】
本発明の複合化シートのメルトブローン不織布と熱可塑性樹脂成形体とを一体化する方法としては、カレンダー加工法が最も効果を発揮する。
【００６４】
一般的なカレンダー加工法では、ロール表面がフラット形状であるため、ポイントボンド加工法と比べ、同じ圧力を掛けた場合、ロール全体に圧力が掛かるため、単位面積当たりの圧力が低くなり、積層間の剥離強力が低い傾向がある。そのため、熱処理温度を高くして、接着力を補う方法が取られる。しかし、高い温度を掛けた場合、シート表面にも過剰な熱が掛かり、樹脂汚れによるロール巻付きが発生する。
【００６５】
しかし、本発明の複合化シートは中間層のメルトブローン不織布に含まれる熱可塑性樹脂（Ｂ）が上下層の熱可塑性樹脂成形体の表面に露出する熱可塑性樹脂（Ｃ）よりも融点または軟化点が低いため、該熱可塑性樹脂（Ｂ）を溶融軟化する温度以上の温度で熱処理しても、熱可塑性樹脂成形体には熱によるダメージを実質的に及ぼさない。
【００６６】
熱処理温度は、メルトブローン不織布を構成する熱可塑性樹脂（Ｂ）が熱溶融または熱軟化によって積層一体化に関与し、熱可塑性樹脂（Ａ）、および熱可塑性樹脂成形体の表面に露出する熱可塑性樹脂（Ｃ）が、熱溶融または熱軟化しない温度とすることが好ましい。
【００６７】
具体的には、熱処理温度は、熱可塑性樹脂（Ｂ）の融点または軟化点よりも、１０℃低い温度から、熱可塑性樹脂（Ａ）および（Ｃ）のどちらか低い方の融点または軟化点よりも、５℃低い温度範囲とすることが好ましい。また、熱処理時のロール線圧は、１０〜１００Ｎ／ｍｍの範囲とすることが好ましい。
【００６８】
ポイントボンド加工法に関しては、融着区域の面積（点熱圧着面積率）は不織布総面積に対し、２〜３０％であることが好ましく、より好ましくは４〜２５％である。融着区域の面積を２％以上とすることにより不織布積層間の層間剥離を防止することができる。また、３０％以下とすることにより、フィルム化された部分が多くなるのを防ぎ、隠蔽性を向上することができる。
【００６９】
エンボスロールの凸部形状としては、様々な形状に彫刻されたものが使用できる。例えば、凸部先端面の平面形状が、円形、楕円形、正方形、長方形、平行四辺形、菱形、三角形および六角形等の様々な形状のものが挙げられる。
【００７０】
ポイントボンド加工法において、熱処理温度は、メルトブローン不織布の構成する熱可塑性樹脂（Ｂ）の熱溶融または熱軟化によって積層一体化においては、熱可塑性樹脂（Ａ）、および熱可塑性樹脂成形体の表面に露出する熱可塑性樹脂（Ｃ）が、熱溶融または熱軟化しない温度であることが好ましい。
【００７１】
具体的には、熱処理温度は、熱可塑性樹脂（Ｂ）の融点または軟化点よりも、１５℃低い温度から、熱可塑性樹脂（Ａ）および（Ｃ）のどちらか低い方の融点または軟化点よりも、５℃低い温度範囲とすることが好ましい。また、熱処理時のロール線圧は、１０〜１００Ｎ／ｍｍの範囲とすることが好ましい。
【００７２】
〔複合化シート〕
本発明における複合化シートは、２種類の繊維が混繊されたメルトブローン不織布が中間層に配置され、熱可塑性樹脂成形体が上下層に積層された少なくとも３層構造の物であればよい。
【００７３】
本発明の複合化シートのメルトブローン不織布と熱可塑性樹脂成形体の積層構成としては、例えば、スパンボンド不織布／メルトブローン不織布／スパンボンド不織布、透湿性フィルム／メルトブローン不織布／透湿性フィルム、スパンレース不織布／メルトブローン不織布／スパンレース不織布、スパンボンド不織布／メルトブローン不織布／透湿性フィルム、またはスパンボンド不織布／メルトブローン不織布／スパンレース不織布等の組合せが挙げられる。
【００７４】
本発明の複合化シートのメルトブローン不織布と熱可塑性樹脂成形体との層間の剥離強力は、設備などとの摩擦によってその層間が剥離することによる製造トラブルを引き起こさないためには、０．５Ｎ／５ｃｍ以上であることが好ましい。
【００７５】
本発明の複合化シートの剥離強力は、０．５Ｎ／５ｃｍ以上であることが好ましく、０．７Ｎ／５ｃｍ以上であることがより好ましく、１．０Ｎ／５ｃｍ以上であることがさらに好ましい。
【００７６】
本発明の複合化シートは、その効果を妨げない範囲で、不織布、フィルム、編物または織物等を積層させ、積層複合化シートとすることができる。また、このとき使用する複合化シートは、単独で積層させてもよく、また、複数組合せて積層させてもよい。
【００７７】
また、上記物品を構成する素材には制約が無く、工業的に利用できるものであればよく、基となる複合化シートと接着可能な素材か、または接着可能な素材を含むことがより好ましい。
【００７８】
本発明の複合化シートおよび積層複合化シートは、層間剥離し難く、高い隠蔽性と適度な透湿性および通気性を有するために、脱酸素剤、乾燥剤、吸湿剤、脱臭剤、発熱剤または防虫剤等の機能性物品を包装する包装資材に好適に用いられる。また、コーヒー豆、お茶または紅茶など抽出成分を濾過する濾過フィルターとしても好適に用いられる。
【実施例】
【００７９】
以下、実施例、比較例により本発明を説明するが、本発明はこれらに限定されるものではない。なお、実施例、比較例中に示された物性値の測定法または定義を以下に示す。
【００８０】
平均繊維径：ウェブまたは不織布から小片を１０個切取り、走査型電子顕微鏡（日本電子社製  ＪＳＭ−５４１０ＬＭ）で倍率１００〜５０００倍の写真を取り、計１００本の繊維直径を測定し、平均値を繊維径（単位μｍ）とした。
【００８１】
剥離強力：複合化シートを幅５ｃｍに切り取り、カミソリで両層を切りながら剥離させ、引っ張り強度試験機（島津製作所社製  ＡＧＳ−Ｘ）を用い、剥離強力を求めた。複合化シートの上層／中間層、下層／中間層、各々５個の合算値の平均値を剥離強力（単位Ｎ／５ｃｍ）とした。
【００８２】
熱可塑性樹脂の融点：ＭＰ（℃）：ティー・エイ・インスツルメント製示差走査熱量計ＤＳＣ−Ｑ１０により、熱可塑性重合体を１０℃／分で昇温したときに得られた融解吸収曲線上のピークに対応する温度をその熱可塑性重合体の融点とした。
【００８３】
隠蔽度／標準偏差：色差計［ＳＭカラーコンピューター、スガ試験機（株）］を用い、
白タイルの明度（ＬＷ）、黒タイルの明度（ＬＢ）、白タイル上に複合化シートを重ねた明度（ＬＷＮ）、黒タイル上に複合化シートを重ねた明度（ＬＷＢ）の値を下記式に用い、ランダムな１０箇所を計測した平均値（単位％）と標準偏差を示した。単位％が高い程、隠蔽性があり、標準偏差の値が小さいほど、隠蔽性の斑がない。  
【００８４】
［（ＬＷ−ＬＢ）−（ＬＷＮ−ＬＷＢ）］／（ＬＷ−ＬＢ）×１００
【００８５】
透湿度：繊維製品の透湿度試験方法［ＪＩＳ−Ｌ−１０９９（１９８５年）］Ａ−１法（塩化カルシウム法）により評価した。５個の平均値を透湿度（単位ｇ／ｍ２・２４ｈｒ）とした。
【００８６】
実施例１、比較例１
複合スパンボンド紡糸装置を用い、熱融着した同心鞘芯型複合スパンボンド不織布を製造した。鞘側として融点１３０℃、ＭＦＲ２２［ＪＩＳ  Ｋ  ７２１０（１９９９年）（１９０℃、ｇ／１０分）］の高密度ポリエチレン（京葉ポリエチレン（株）製、グレード名Ｍ６９１０）を使用し、芯成分として融点１６４℃、ＭＦＲ６０［ＪＩＳ  Ｋ  ７２１０（１９９９年）（２３０℃、ｇ／１０分）］のポリプロピレンホモポリマーを使用し、質量比が５０／５０、繊度が２．２ｄｔｅｘ、目付が１０ｇ／ｍ２のスパンボンド不織布を得た。
【００８７】
混繊メルトブローン紡糸装置を用い、メルトブローン不織布を製造した。この紡糸装置は、スクリュー（５０ｍｍ径）、加熱体及びギヤポンプを有する２機の押出機、混繊用紡糸口金（孔径０．３ｍｍ、孔数５０１ホールが一列、異成分繊維が交互に一列に並んだ、有効幅５００ｍｍ）、圧縮空気発生装置、空気加熱機、ポリエステル製ネットを備えた捕集コンベアー並びに巻取り機からなる。
【００８８】
熱可塑性樹脂（Ａ）として、融点１６６℃、ＭＦＲ８２［ＪＩＳ  Ｋ  ７２１０（１９９９年）（２３０℃、ｇ／１０分）］のポリプロピレンホモポリマーを紡糸温度２８５℃で、熱可塑性樹脂（Ｂ）として、融点１２０℃、ＭＦＲ５０［ＪＩＳ  Ｋ  ７２１０（１９９９年）（１９０℃、ｇ／１０分）］の直鎖状低密度ポリエチレン（東ソー（株）製、商品名ニポロン−Ｌ、グレード名Ｍ７５）に二酸化チタン（平均粒径０．３μｍ）を０．２質量％添加したものを紡糸温度２６０℃で両成分のギヤポンプを熱可塑性樹脂（Ａ）／熱可塑性樹脂（Ｂ）の質量比が８０／２０になる様に設定し、紡糸口金から単孔あたり０．３ｇ／分間の紡糸速度で溶融樹脂を吐出させ、吐出した繊維を４００℃に加熱した圧縮空気を８５ｋＰａ（ゲージ圧）の圧力で紡糸口金から２５ｃｍの距離に設定した捕集コンベアー上に吹き付け、捕集コンベアーの速度を調整することによって、平均繊維径が２．１μｍ、目付けが１０ｇ／ｍ２のメルトブローン不織布を得た。
【００８９】
熱可塑性樹脂成形体として、前記複合スパンボンド不織布を上下層にメルトブローン不織布を中間層に積層し、カレンダー加工法により、上下ロール温度１２５℃（実施例１）または１３５℃として（比較例１）、線圧４０Ｎ／ｍｍで積層一体化した複合化シートを得た。
【００９０】
実施例２、比較例２
実施例１のメルトブローン不織布の製造において、熱可塑性樹脂（Ａ）として、融点１６５℃、ＭＦＲ１２０［ＪＩＳ  Ｋ  ７２１０（１９９９年）（２３０℃、ｇ／１０分）］のポリプロピレンホモポリマー、熱可塑性樹脂（Ｂ）として、融点１００℃、ＭＦＲ３０［ＪＩＳ  Ｋ  ７２１０（１９９９年）（１９０℃、ｇ／１０分）］のポリオレフィンエラストマー（Ｔｈｅ  Ｄｏｗ  Ｃｈｅｍｉｃａｌ  Ｃｏｍｐａｎｙ製、商品名ＥＮＧＡＧＥ８４０２）に二酸化チタン（平均粒径０．２μｍ）を２．０質量％添加するか（実施例２）または二酸化チタンを添加せずに（比較例２）、熱可塑性樹脂（Ａ）／熱可塑性樹脂（Ｂ）の質量比が５０／５０とした以外は同様の方法で、平均繊維径が３．７μｍ、目付けが２０ｇ／ｍ２のメルトブローン不織布を得た。
【００９１】
熱可塑性樹脂成形体として、実施例１で得られたスパンボンド不織布を上下層に前記メルトブローン不織布を中間層に積層し、カレンダー加工法により、上下ロール温度１２０℃、線圧４０Ｎ／ｍｍで積層一体化した複合化シートを得た。
【００９２】
実施例３
実施例１のメルトブローン不織布の製造において、熱可塑性樹脂（Ａ）として、ポリ乳酸（ネイチャーワークス社製、商品名Ｉｎｇｅｏ、グレード名  ６２５２Ｄ、融点１６５℃、ＭＦＲ３６［ＪＩＳ  Ｋ  ７２１０（１９９９年）（条件Ｄ）］を紡糸温度２３０℃で、熱可塑性樹脂（Ｂ）として、ポリブチレンサクシネート（三菱化学製、商品名ＧＳＰｌａ  グレード名ＡＺ６１Ｔ、融点１１０℃、ＭＦＲ３０［ＪＩＳ  Ｋ  ７２１０（１９９９年）（条件Ｄ）］に酸化チタン（平均粒径０．３μｍ）を４．０質量％添加したものを紡糸温度２３０℃で熱可塑性樹脂（Ａ）／熱可塑性樹脂（Ｂ）の質量比が２０／８０とした以外は同様の方法で、平均繊維径が４．５μｍ、目付けが３０ｇ／ｍ２のメルトブローン不織布を得た。
【００９３】
スパンボンド紡糸装置を用い、熱融着した単一成分のスパンボンド不織布を製造した。熱可塑性樹脂として、ポリ乳酸（トヨタ自動車製、商品名Ｕ’ｚ  Ｓ−２２、融点１７４℃、ＭＦＲ２０（ＪＩＳ  Ｋ  ７２１０（条件Ｄ））を使用し、繊度が２．２ｄｔｅｘ、目付が４０ｇ／ｍ２のスパンボンド不織布を得た。
【００９４】
前記スパンボンド不織布を上下層に前記メルトブローン不織布を中間層に積層し、カレンダー加工法により、上下ロール温度１５０℃、線圧４０Ｎ／ｍｍで積層一体化した複合化シートを得た。
【００９５】
実施例４、比較例３
熱可塑性樹脂成形体として、融点が１２５℃、目付けが２５ｇ／ｍ２、透湿度が８０００（ｇ／ｍ２・２４ｈｒ）のポリエチレン透湿性フィルムを上下層に実施例２で使用したメルトブローン不織布を中間層に積層し、カレンダー加工法により、上下ロール温度１１０℃としたもの（実施例４）、上下ロール温度９０℃としたもの（比較例３）、線圧５０Ｎ／ｍｍで積層一体化した複合化シートを得た。
【００９６】
実施例５
実施例２で使用したメルトブローン不織布を中間層に実施例１で使用したスパンボンド不織布を上層に実施例４で使用した透湿性フィルムを下層に積層し、カレンダー加工法により、上下ロール温度１２０℃、線圧４０Ｎ／ｍｍで積層一体化した複合化シートを得た。
【００９７】
実施例６
実施例２で得た複合化シートを脱酸素剤用の包材として使用したところ、内容物の酸化鉄が透けて見えることがなかった。また、表面に印刷を施したところ、文字が鮮明であった。
【００９８】
比較例４
比較例２で得た複合化シートを実施例６と同様に脱酸素剤用の包材として使用したところ、内容物の酸化鉄が透ける部分が見られた。また、表面に印刷を施したところ、印刷の一部が見え難い箇所があった。
【００９９】
各実施例および比較例の樹脂構成、複合化シートの物性並びに１時間の連続運転におけるカレンダーロールの汚れ度合い（ロール融着）について表１に示す。表１において、カレンダーロールに該不織布ロールが張り付きながら走行し、カレンダーロール表面に複合化シートを構成する熱可塑性樹脂の溶融物が付着した状態が見られた場合をロール融着「あり」、カレンダーロールへの貼り付き、および複合化シートを構成する熱可塑性樹脂の溶融物の付着が見られない場合をロール融着「なし」とした。
【０１００】
【表１】
0005857645.tif 000002
【０１０１】
表１に示すように、上下層に含まれる低融点熱可塑性樹脂［熱可塑性樹脂（Ｃ）］が熱加工により熱溶融または熱軟化していない実施例１の複合化シート（スパンボンド／メルトブローン不織布／スパンボンド）はロール融着がなかったのに対し、熱可塑性樹脂（Ｃ）が熱溶融または熱軟化している比較例１の複合化シートはロール融着があった。また、実施例１の複合化シートは、比較例１の複合化シートと比較して、隠蔽性斑がなく、隠蔽性にも優れていた。
【０１０２】
また、中間層を構成する熱可塑性樹脂（Ｂ）に二酸化チタンが含まれる実施例２の複合化シートは、該熱可塑性樹脂（Ｂ）に二酸化チタンが含まれない比較例２の複合化シートと比較して、隠蔽性斑がなく、隠蔽性にも優れていた。
【０１０３】
さらに、中間層を構成する熱可塑性樹脂（Ｂ）の融点以上の温度で熱加工された実施例４の複合化シート（透湿性フィルム／メルトブローン不織布／透湿性フィルム）は、熱可塑性樹脂（Ｂ）の融点よりも低い温度（この温度は、本願発明の複合化シートを得るための適正な熱処理温度範囲外である。）で熱加工された比較例３と比較して剥離強力が優れていた。
【０１０４】
これらの結果から、本発明の複合化シートは中間層に位置するメルトブローンの熱可塑性樹脂（Ｂ）が、上下層に位置する熱可塑性樹脂成形体の熱可塑性樹脂よりも融点が低いことから、熱圧着加工した場合、熱可塑性樹脂（Ｂ）が充分に溶融接着をしている温度に於いても、上下層に位置する熱可塑性樹脂成形体が熱による過剰なダメージを受け難く、カレンダーロールへの樹脂の融着（巻付き）が抑制され、また、積層間の層間剥離が高いことがわかった。
【０１０５】
更に、本発明の複合化シートは中間層に位置するメルトブローンの熱可塑性樹脂（Ｂ）には無機フィラーが添加されており、熱可塑性樹脂（Ｂ）が溶融軟化してフィルム状態になっても不織布全体で均一な隠蔽性が確保されることがわかった。
【産業上の利用可能性】
【０１０６】
本発明の複合化シートは、シート表面に濃淡斑がなく、均一な隠蔽性を保持することで印刷適正に優れている。また適度な透湿および通気性を有しており、脱酸素剤、乾燥剤または除湿剤などの機能性を有する物品を包装する包装資材または濾過性能が必要な濾過フィルターとして使用できる。